(57)【要約】本発明は、特に車両用の吸音材、ならびにその製造方法に関する。本発明の課題は、高い吸音作用のほかに、同様に高い温度安定性ならびに加圧時に高い戻り能力を有する車両用の音響効果を有する構成要素を提供することである。この課題を解決するために、コルク粒子と熱反応性結合剤とから製造された開口の成形材料７から形成される吸音材が提案され、この場合、成形材料７の結合剤の割合は最大１〜２０重量％である。吸音材の製造は、本発明によれば、コルク粒子が、熱反応性結合剤と共に、射出成形機械の型式に従って形成された成形機械の中空室に導入される方法で行われる。結合剤の凝固は、成形機械１の中空室４の結合剤に水蒸気２０が吹き付けられることによって誘起されることが好ましい。
2006523567.tif 000002
【特許請求の範囲】
【請求項１】
コルク粒子と熱反応性結合剤とから製造された多孔質成形材料（７、７’、７”）から形成される特に車両用の吸音材において、
前記多孔質成形材料（７、７’、７”）が開口形成され、前記成形材料の結合剤の割合が最大１〜２０重量％であることを特徴とする吸音材。
【請求項２】
前記成形材料（７、７’、７”）の結合剤の割合が１〜１０重量％であることを特徴とする、請求項１に記載の吸音材。
【請求項３】
前記成形材料（７、７’、７”）の結合剤の割合が１〜５重量％であることを特徴とする、請求項１に記載の吸音材。
【請求項４】
前記多孔質成形材料（７、７’、７”）が少なくとも２０％の気孔率を有することを特徴とする、請求項１〜３のいずれか１項に記載の吸音材。
【請求項５】
前記多孔質成形材料（７、７’、７”）が少なくとも３０％の気孔率を有することを特徴とする、請求項１〜４のいずれか１項に記載の吸音材。
【請求項６】
前記多孔質成形材料（７、７’、７”）が、２〜８ｍｍの平均粒径のコルク粒子から形成されることを特徴とする、請求項１〜５のいずれか１項に記載の吸音材。
【請求項７】
前記多孔質成形材料（７、７’、７”）が、３〜６ｍｍの平均粒径のコルク粒子から形成されることを特徴とする、請求項１〜６のいずれか１項に記載の吸音材。
【請求項８】
前記多孔質成形材料（７、７’、７”）が、５ｋＮｓ／ｍ4〜５０ｋＮｓ／ｍ4の範囲の単位長さ当たりの流動抵抗を有することを特徴とする、請求項１〜７のいずれか１項に記載の吸音材。
【請求項９】
前記多孔質成形材料（７、７’、７”）が、８ｋＮｓ／ｍ4〜２０ｋＮｓ／ｍ4の範囲の単位長さ当たりの（length specific) 流動抵抗を有することを特徴とする、請求項１〜７のいずれか１項に記載の吸音材。
【請求項１０】
前記多孔質成形材料（７’、７”）が、異なる密度および／または気孔率の部分を備えることを特徴とする、請求項１〜９のいずれか１項に記載の吸音材。
【請求項１１】
前記多孔質成形材料（７’、７”）が、異なる粒度分布のコルク粒子から成る部分を備えることを特徴とする、請求項１〜１０のいずれか１項に記載の吸音材。
【請求項１２】
前記多孔質成形材料（７、７’、７”）が、異なる流動抵抗の部分を備えることを特徴とする、請求項１〜１１のいずれか１項に記載の吸音材。
【請求項１３】
凝固状態の前記結合剤が弾性的であることを特徴とする、請求項１〜１２のいずれか１項に記載の吸音材。
【請求項１４】
前記結合剤が、その凝固が水蒸気（２０）によって誘起可能な結合剤であることを特徴とする、請求項１〜１３のいずれか１項に記載の吸音材。
【請求項１５】
前記結合剤が、少なくとも１２０℃の温度安定性を有することを特徴とする、請求項１〜１４のいずれか１項に記載の吸音材。
【請求項１６】
前記結合剤が、少なくとも１８０℃の温度安定性を有することを特徴とする、請求項１〜１５のいずれか１項に記載の吸音材。
【請求項１７】
前記結合剤が、架橋結合の前に熱可塑性的に成形可能であるジュロ可塑性(duroplastic)の結合剤であることを特徴とする、請求項１〜１６のいずれか１項に記載の吸音材。
【請求項１８】
前記多孔質成形材料（７）が、イボ、ピラミッド、円錐、円筒、直方体、ダイスおよび／またはスタッドの形状の隆起部（１３）を備えることを特徴とする、請求項１〜１７のいずれか１項に記載の吸音材。
【請求項１９】
前記隆起部（１３）が網目状に配置されることを特徴とする、請求項１８に記載の吸音材。
【請求項２０】
前記隆起部（１３）が異なる密度で配置されることを特徴とする、請求項１８に記載の吸音材。
【請求項２１】
前記多孔質成形材料（７）が板状またはマット状に形成されることを特徴とする、請求項１〜２０のいずれか１項に記載の吸音材。
【請求項２２】
前記吸音材が、羊毛材料、発泡材、重量層材料および／または繊維組織から成る少なくとも１つの層（１２、１４）を備えることを特徴とする、請求項１〜２１のいずれか１項に記載の吸音材。
【請求項２３】
前記多孔質成形材料（７、７”）と、羊毛材料、発泡材、重量層材料および／または繊維組織から成る前記層（１２、１４）とが、前記結合剤によって互いに結合されることを特徴とする、請求項２２に記載の吸音材。
【請求項２４】
前記多孔質成形材料（７、７’、７”）が防水性の音透過性の被覆を備えるか、および／または、前記多孔質成形材料に疎水性の含浸剤が設けられることを特徴とする、請求項１〜２３のいずれか１項に記載の吸音材。
【請求項２５】
コルク粒子が熱反応性結合剤と共に成形機械（１、１’）に導入され、前記結合剤の凝固が熱作用によって誘発される、特に車両用の多孔質吸音材を製造するための方法において、
前記コルク粒子が、前記結合剤と共に、射出成形機械の型式に従って形成された成形機械（１、１’）の中空室（４）に導入されることと、前記結合剤に対する前記コルク粒子の比率が、前記完成した多孔質成形材料（７、７’、７”）の前記結合剤の割合が最大１〜２０重量％であるように選択されることを特徴とする方法。
【請求項２６】
前記結合剤に対する前記コルク粒子の比率が、前記成形材料（７、７’、７”）の結合剤の割合が１〜１０重量％であるように選択されることを特徴とする、請求項２５に記載の方法。
【請求項２７】
前記結合剤に対する前記コルク粒子の比率が、前記成形材料（７、７’、７”）の結合剤の割合が１〜５重量％であるように選択されることを特徴とする、請求項２６に記載の方法。
【請求項２８】
前記成形機械（１、１’）の中空室（４）の中にある結合剤に、水蒸気（２０）が吹き付けられることを特徴とする、請求項２５〜２７のいずれか１項に記載の方法。
【請求項２９】
前記成形機械（１’）が、吸引開口部（１６）を介して前記成形機械（１’）の中空室（４）とそれぞれ連通する互いに無関係に制御可能な複数の吸引管（１５、１５’）を備え、前記吸引開口部（１６）が互いに離間して配置され、また前記吸引管（１５、１５’）の吸引出力が異なる高さに設定され、この結果、前記成形機械（１’）の中空室（４）の様々な部分の前記コルク粒子が、異なる強さで圧縮される、請求項２５〜２８のいずれか１項に記載の方法。
【請求項３０】
前記成形機械（１’）が、互いに離間して配置された複数の供給管（８’、８”）を備え、該供給管を介して、平均粒径に関し区別されるコルク粒子が、前記成形機械（１’）の中空室（４）に選択的に供給される、請求項２５〜２９のいずれか１項に記載の方法。
【請求項３１】
コルク粒子として、２〜８ｍｍの範囲の平均粒径のコルク粒子が使用されることを特徴とする、請求項２５〜３０のいずれか１項に記載の方法。
【請求項３２】
コルク粒子として、３〜６ｍｍの範囲の平均粒径のコルク粒子が使用されることを特徴とする、請求項２５〜３１のいずれか１項に記載の方法。
【請求項３３】
結合剤として、凝固状態で弾性的である結合剤が使用されることを特徴とする、請求項２５〜３２のいずれか１項に記載の方法。
【請求項３４】
結合剤として、約１８０℃の温度安定性を有する結合剤が使用されることを特徴とする、請求項２５〜３３のいずれか１項に記載の方法。
【請求項３５】
結合剤として、架橋によって熱可塑性的に成形可能であるジュロ可塑性の結合剤が使用されることを特徴とする、請求項２５〜３４のいずれか１項に記載の方法。
【請求項３６】
コルク粒子と結合剤とから形成された前記多孔質成形材料（７、７”）に、羊毛材料、発泡材重量層材料および／または繊維組織から成る少なくとも１つのカバー層または下層（１２、１４）が設けられることを特徴とする、請求項２５〜３５のいずれか１項に記載の方法。
【請求項３７】
羊毛材料、発泡材重量層材料および／または繊維組織から成る少なくとも１つのカバー層または下層（１２、１４）が、前記成形機械（１、１’）の中空室（４）に挿入されるかまたはその中に作成され、次に前記カバー層または下層（１２、１４）が、前記結合剤と前記コルク粒子とを吹き込むかおよび／または吸入することによって被覆されることを特徴とする請求項２５〜３５のいずれか１項に記載の方法。
【請求項３８】
前記成形材料（７、７’、７”）の固化が、冷却流体（７、７’、７”）を用いて前記成形機械（１、１’）および／または前記成形材料を冷却することによって補助されることを特徴とする、請求項２５〜３７のいずれか１項に記載の方法。
【請求項３９】
前記コルク粒子がそれらの粒子サイズに関して、また前記結合剤に対する前記コルク粒子の比率が、前記完成した多孔質成形材料（７、７’、７”）が５ｋＮｓ／ｍ4〜５０ｋＮｓ／ｍ4の範囲の単位長さ当たりの流動抵抗を有するように選択されることを特徴とする、請求項２５〜３８のいずれか１項に記載の方法。
【請求項４０】
前記コルク粒子がそれらの粒子サイズに関して、また前記結合剤に対する前記コルク粒子の比率が、前記完成した多孔質成形材料（７、７’、７”）が８ｋＮｓ／ｍ4〜２０ｋＮｓ／ｍ4の範囲の単位長さ当たりの流動抵抗を有するように選択されることを特徴とする、請求項２５〜３８のいずれか１項に記載の方法。
【発明の詳細な説明】
【技術分野】
【０００１】
本発明は、コルク粒子と熱反応性結合剤とから製造された多孔質成形材料から形成される特に車両用の吸音材、ならびにコルク粒子が熱反応性結合剤と共に成形機械に導入され、結合剤の凝固が熱作用によって誘発される、このような吸音材を製造するための方法に関する。
【背景技術】
【０００２】
車両から発する音エミッションを低減するために、多数の音を遮断または減衰する構成要素が既に開発されている。この場合、特に、比較的高温または飛石による機械的な応力にさらされるエンジンルームおよびホイールハウスの音響効果を有する内張りが対象とされる。プラスチック製、例えば発泡ポリプロピレン製の構成要素は、圧力応力時または飛石の際に僅かな１つの戻り能力のみを有する。このような構成要素に対する通常の要件には、さらに、車両重量と共に一般的に増加する燃費に関して可能な限り小さな重量および廉価な製造性が挙げられ、このことは、高い音響作用とそれぞれ関連する。
【０００３】
特許文献１から、低い周囲圧力で熱供給の下で焼成されたコルク粒子および接着剤から成る混合物から構成される多孔質成形体が公知であり、この場合、混合物は、おがくずおよび松葉または松葉くずをさらに含む。コルク粒子は、１〜２ｍｍの粒子サイズのコルク粉およびコルクくずから構成される。接着剤として、尿素縮合生成物が使用される。成形体の接着剤の割合は２５重量％である。さらに、成形体は常温用にかわから成る外被を備える。成形体は、特に植物部分用の差し込み台として使用される。代わりに、この成形体は、断熱および防音の構造板としても使用される。しかし、この成形体の音減衰作用は、月並みであろう。
【特許文献１】独国特許第３７３０２０８Ａ１号明細書
【発明の開示】
【発明が解決しようとする課題】
【０００４】
本発明の課題は、高い吸音作用のほかに、同様に高い温度安定性ならびに加圧時に高い戻り能力を有する車両用の音響効果を有する構成要素を提供することである。さらに、構成要素は、比較的小さな重量を有しかつ廉価に製造可能であるべきである。
【課題を解決するための手段】
【０００５】
この課題は、請求項１の特徴を有する本発明による吸音材によって解決される。本発明による吸音材は、コルク粒子と熱反応性結合剤とから製造された開口形成される多孔質成形材料から構成され、この場合、成形材料の結合剤の割合は最大１〜２０重量％である。
【０００６】
コルク材料は、高い温度安定性を吸音材に付与し、この温度安定性は、多くのプラスチックの場合よりも本質的により高く、特にＥＰＰ（発泡ポリプロピレン）から成る吸音材の場合よりも高い。さらに、コルクは、卓越した戻り能力を有する。このことは、本発明による吸音材が例えばホイールハウスライニングの形態で形成される場合、特に飛石に関し利点である。さらに、コルク粒子は再生原料として廉価に獲得可能であり、本明細書の関心の対象である種類の構成要素のゴミのない製造を可能にする。コルクは、一般に、音響効果を有する細孔、特に微細孔を有する。
【０００７】
コルク粒子および熱反応性結合剤は、本発明による吸音材の場合、コルク粒子および熱反応性結合剤から形成された成形体が粗孔を有する開口構造であるように、選択されかつ寸法決めされる。これによって、高い吸音作用が達成される。成形材料の結合剤の割合は、１〜１０重量％であり、特に１〜５重量％に過ぎない。
【０００８】
さらに、本発明の課題は、このような吸音材を製造するための方法を提供することである。この課題は、請求項２５の特徴を有する方法によって解決される。
【０００９】
本発明による方法は、本質的に、コルク粒子が、熱反応性結合剤と共に、射出成形機械の型式に従って形成された成形機械の中空室に導入されることを特徴とし、この場合、結合剤に対するコルク粒子の比率は、完成した多孔質成形材料の結合剤の割合が最大１〜２０重量％であるように選択される。結合剤の凝固は、成形機械の中空室の結合剤に水蒸気が印加されることによって誘発されることが好ましい。
【００１０】
本発明の有利な実施態様は、吸引開口部を介して成形機械の中空室とそれぞれ連通する互いに無関係に制御可能な複数の吸引管を備える成形機械が使用され、この場合、吸引開口部は互いに離間して配置され、また吸引管の吸引出力がそれぞれ異なる高さに設定され、この結果、成形機械の中空室の様々な部分のコルク粒子は、異なる強さで圧縮される。このようにして、本発明による完成した成形材料が、異なる密度および／または気孔率の部分を備えることが達成される。このように、成形材料、したがって吸音材をそれぞれの局所的な音強度分布ならびに周波数スペクトルに適応させ、したがって、最適な吸音を達成することが可能である。
【００１１】
この関連で、本発明の好ましい実施態様は、本発明による成形材料を製造するために、互いに離間して配置された複数の供給管を備える成形機械が使用され、これらの供給管を介して、平均粒径および／または粒子サイズ分布に関し区別されるコルク粒子を成形機械の中空室に選択的に供給することができることを意図している。
【００１２】
本発明による吸音材のさらに好ましい実施態様によれば、吸音材は、羊毛材料、発泡材、重量層材料および／または繊維組織から成る少なくとも１つの層を備えることが意図される。１つまたは複数の層は、多孔質成形材料の結合剤によって成形材料と結合できることが好ましい。
【００１３】
本発明による吸音材は、特に、ホイールハウスライニング、アンダフロアカバー、ルーフ内張り、ドア内張り、車体ピラーカバー、エンジンルームライニング、エンジンフードカバー、トランクルーム内張り、ラゲッジルームカバー、車両フロア内張りとして、特に、カーペット下部構造、トランスミッショントンネルカバーまたはリヤシェルフとして形成される。
【００１４】
本発明のさらに好ましく有利な実施態様は、下位請求項に示されている。
【００１５】
以下に、複数の実施例を例示した図面を参照して本発明について詳細に説明する。
【発明を実施するための最良の形態】
【００１６】
図１から図４に示した成形機械１は、射出成形機械の型式に従って形成され、下部工具２と昇降可能な上部工具３とを含む。下部工具２は、上部工具３によって閉鎖可能である片側が開口した中空室４を備える。上部工具の下側３は、下部工具２の成形プロフィール６と共に、製造すべき成形材料７の形状または輪郭を画定する成形プロフィール５を備える。
【００１７】
上部工具３は、その成形プロフィール５の領域に出口を有する供給管８を有し、この供給管を介して、閉じた成形機械の中空室４に成形塊を導入することができる。下部工具２に、比較的小さな直径を有する複数のチャネル１０を介して、成形塊を収容する成形機械の中空室４と連通する分配室９が形成される。
【００１８】
図１に、上部工具３の引き下げによって成形機械が閉じられる状況が示されている。成形機械１の閉鎖状態では、供給管８を介して、コルク粒子と熱反応性結合剤とから構成された成形塊１１が中空室４に導入される（図２）。成形塊の導入は、空圧的に、例えば吹込みによって行われる。代わりにまたは補充的に、コルク粒子と結合剤とから成る既存の成形塊１１を中空室４に吸入することもできる。この場合、下部工具２の分配室９に、吸引器（図示せず）等が接続される。
【００１９】
コルク粒子は、２ｍｍ〜８ｍｍの範囲の平均粒径を有する。優れた結果が、特に、３〜６ｍｍの範囲の平均粒径のコルク粒子で達成された。
【００２０】
コルク粒子および結合剤は、混合物として成形機械１に導入することができる。この場合、結合剤は、粒状体または粉末として本質的に乾燥して存在する。しかし、コルク粒子も使用でき、このコルク粒子は、成形機械１の中空室４に導入する前に、すでに結合剤で少なくとも部分的に被覆される。
【００２１】
熱反応性結合剤の場合、尿素、メラミン樹脂またはポリアクリレートをベースとする結合剤が対象とされることが好ましい。特に結合剤として、架橋の前に熱可塑性的に形成可能である熱反応性アクリレート樹脂の形態のジュロ可塑性の結合剤が使用される。このようなアクリレート樹脂は、例えば、ＢＡＳＦ株式会社（ＢＡＳＦ  ＡＧ）から名称アクロドゥル（Ａｃｒｏｄｕｒ）（登録商標）の下で入手可能である。結合剤は、フォルムアルデヒドを含まないことが好ましい。
【００２２】
中空室１の成形機械４が、コルク粒子と熱反応性結合剤とから構成された成形塊１１で充填された後、供給管８は中空室４への出口で閉じられ、供給管８になお存在する成形塊１１は、中空室４に少なくとも直接隣接する領域で除去されるかまたは吸引される。供給管８を介して、製造すべき成形材料７にそれぞれ対応する量の成形塊１１をチャージ毎に供給することも当然可能である。
【００２３】
次に、分配室９、したがって、中空室４に存在する成形塊１１に、高温の水蒸気が印加され、この結果、熱反応性結合剤の凝固が誘発される（図３参照、本図では黒く示した水蒸気が参照番号２０で示されている）。
【００２４】
結合剤が完全にまたは少なくとも大部分凝固した後、成形機械は上部工具３を持ち上げることによって開かれ、完成した開口の成形材料７が工具１から取り出される（図４）。開口の成形材料７の固化は、冷却流体、例えば低温の空気を用いて成形機械１および／または成形材料７を冷却することによって補助することができる。
【００２５】
成形材料７の結合剤の割合は最大１〜２０重量％である。成形材料７の気孔率および安定性に関し、試験により、１〜１０重量％の結合剤の割合で、特に１〜５重量％の結合剤で優れた結果が達成された。
【００２６】
凝固した結合剤は弾性的である。この凝固剤は、少なくとも９０℃、好ましくは少なくとも１２０℃の温度安定性を有する。特に、凝固状態で約１８０℃の温度安定性を有する結合剤を使用できる。
【００２７】
本発明による吸音材は、原則として、コルク粒子と熱反応性結合剤とから製造された開口の成形材料７のみから構成できる。成形材料７の気孔率は比較的高い。気孔率は、少なくとも２０％、特に少なくとも３０％であることが好ましい。平均粒径ならびにコルク粒子の粒子サイズ分布は、完成した多孔質成形材料７が、５ｋＰａｓ／ｍ2〜５０ｋＰａｓ／ｍ2の範囲の単位長さ当たりの流動抵抗を有するように選択される。粒子サイズ分布は、成形材料７の単位長さ当たりの流動抵抗が８ｋＰａｓ／ｍ2〜２０ｋＰａｓ／ｍ2の範囲にあるように選択されることが好ましい。
【００２８】
図５〜図７は、コルク粒子と熱反応性結合剤とから製造された開口の成形材料７をそれぞれ備える、本発明による吸音材の３つの様々な実施態様を示している。
【００２９】
図５に示した吸音材の場合、開口の成形材料の片側は重量層材料から成る層１２で覆われる。ここで本質的に板状に形成された吸音材は、１つの作業工程で製造でき、この場合、重量層材料から成るカバー層または下層１２は、しかるべき成形機械の中空室に挿入されるかまたは射出成形によってその中に作成される。次に、カバー層または下層１２は、コルク粒子と結合剤とから成る成形塊を吹き込むかおよび／または吸入することによって被覆される。重量層材料から成る層の代わりに、この方法で、場合によっては、羊毛材料、発泡材および／または繊維組織から成る層にコルク粒子および結合剤を被覆することができる。この場合、羊毛材料、発泡材、繊維組織または重量層材料から成る成形材料７および層１２は、成形塊に含まれる熱反応性結合剤によって互いに結合される。カバー層または下層１２の場合、開口またはガス透過性ならびに本質的にガス密、特に水密の材料層を対象とすることができる。
【００３０】
図６に示した吸音材は、開口の成形材料７の露出側に隆起部１３が形成されることによって、図５による実施例とは異なる。ここで、隆起部１３は、本質的に網目状に配置される半球状のイボの形態を備える。隆起部１３はまた、例えば、ピラミッド、円錐、円筒、直方体、ダイスおよび／またはスタッドの形態で、異なって形成できることが理解される。異なる密度および／または幾何学的寸法の隆起部１３を配置または形成することも、本発明の範囲にある。
【００３１】
図７に図示した実施例の場合、マット状の多孔質成形材料７と重量層材料から成るカバー層１２との間に、羊毛材料または発泡材から成る中間層１４が配置される。羊毛材料は、溶融繊維および／または熱可塑性繊維であることが好ましい。
【００３２】
図８には、本発明による吸音材を製造するための成形機械の別の実施態様が示されている。成形機械１’は、再び、射出成形機械の型式に従って構成され、この場合、昇降可能な上部工具３’は、互いに離間して配置された複数の供給管８’、８”を備え、これらの供給管を介して、コルク粒子と熱反応性結合剤とから構成された成形塊を成形機械１’の中空室４内に選択的に供給することができる。下部工具２’には、少なくとも１つの吸引開口部１６を介して成形機械１’の中空室４とそれぞれ連通する複数の吸引管１５、１５’が設けられる。この場合、吸引開口部１６は互いに離間して配置される。吸引管１５、１５’には、互いに無関係に制御可能な電気機械的仕切り弁１７が設けられる。仕切り弁１７を用いて、吸引管１５、１５’の吸引出力が異なる高さに設定され、この結果、結合剤で被覆されたコルク粒子は成形機械１’の内部で局所的に異なる強さで圧縮される。このようにして、異なる気孔率および流動抵抗の部分１８、１９を備える開口の成形材料７’が作成される。
【００３３】
図８に、中央の吸引管１５に、両方の外側吸引管１５’におけるよりも高い吸引出力が設定された製造方法が示されている。それに応じて、成形材料の外側に位置する領域１９におけるよりもより強いコルク粒子の圧縮が、成形材料７’の中央部分１８に得られる。
【００３４】
供給管８’、８”を介して、平均粒径および／または粒子サイズ分布に関し区別されるコルク粒子を選択的に供給することも可能である。このように、例えば中央の供給管８’を介して、比較的小さな平均粒径を有するコルク粒子、例えば２〜４ｍｍの平均粒径を有するコルク粒子が供給され、一方、他の供給管８”を介して同時にまたは時間的に後接続して、より大きな平均粒径を有するコルク粒子、例えば５〜８ｍｍの平均粒径を有するコルク粒子が供給される。このようにして、図８〜図１０に概略的に示したように、開口の成形材料７’、７”を作成できる。
【００３５】
図１０による吸音成形材料７”は、多孔質羊毛材料または発泡材から成るカバー層１２の存在によって、図９による多孔質成形材料７’とは異なる。カバー層１２は、既述したように、成形機械１’に挿入して、コルク粒子と熱反応性結合剤とから構成された成形塊を後部に吹き付けるかまたは被覆することができる。参照番号１８と１９により、図９と図１０に、異なる粒子サイズ、したがって異なる気孔率を有する部分または領域が示されている。
【００３６】
本発明による吸音材は、特に、車両に取り付けるための吸音構成要素として規定される。吸音材の高い温度安定性に基づき、吸音材は、例えばトランスミッションカバーとしてならびにエンジン側のファイアウォールカバーとして形成される。別の好ましい用途範囲は、吸音のホイールハウスライニングとしての使用である。さらに、本発明による吸音材は、車両内の別の用途範囲にも適しており、例えば、エンジンカバー、エンジンフード断熱材、アンダフロアカバー、カーペット下部構造、ドア内室カバー、ルーフ内張り、ルーフピラーカバー、リヤシェルフおよび／またはトランクルームライニングとしても形成できることが理解される。本発明による成形材料が湿度または水分さらされると、成形材料は、水密であるが、音透過性の被覆を備えるかおよび／または特に結合剤に混合可能な疎水性の含浸剤を成形材料に設けることができる。水密の被覆として、例えば薄いプラスチック泊またはアルミ箔を使用することができる。
【００３７】
本発明の仕様は、前述の実施例に限定されない。むしろ、基本的に異なる形状の場合にも、特許請求の範囲に示した発明構想を使用する複数の変形が考えられる。
【図面の簡単な説明】
【００３８】
【図１】このために用意された成形機械を用いて本発明による吸音材を製造するための様々な作業行程の図面である。
【図２】このために用意された成形機械を用いて本発明による吸音材を製造するための様々な作業行程の図面である。
【図３】このために用意された成形機械を用いて本発明による吸音材を製造するための様々な作業行程の図面である。
【図４】このために用意された成形機械を用いて本発明による吸音材を製造するための様々な作業行程の図面である。
【図５】第２の実施例による本発明の吸音材の断面図である。
【図６】第３の実施例による本発明の吸音材の断面図である。
【図７】第４の実施例による本発明の吸音材の断面図である。
【図８】第５の実施例による本発明の吸音材を製造するための別の成形機械の断面図である。
【図９】第６の実施例による本発明の吸音材の断面図である。
【図１０】第７の実施例による本発明の吸音材の断面図である。
【図１】
2006523567.tif 000003
【図２】
2006523567.tif 000004
【図３】
2006523567.tif 000005
【図４】
2006523567.tif 000006
【図５】
2006523567.tif 000007
【図６】
2006523567.tif 000008
【図７】
2006523567.tif 000009
【図８】
2006523567.tif 000010
【図９】
2006523567.tif 000011
【図１０】
2006523567.tif 000012
【国際調査報告】
2006523567.tif 000013
2006523567.tif 000014
2006523567.tif 000015
2006523567.tif 000016
2006523567.tif 000017
2006523567.tif 000018